(57)【要約】【課題】二軸延伸ブロー成形時の温度でラベルが延伸ブロー成形品の表面に強固に接着し延伸ブロー成形中に或いはブロー成形後にラベルの剥離やラベルのずれがおきることのない、決められたラベルの配置で的確にラベリングすることを可能にするインモールドラベル成形用ラベル並びにインモールドラベル二軸延伸ブロー成形品及びその製造方法を提供する。【解決手段】プリフォームを延伸ブロー成形する二軸延伸ブロー成形におけるインモールドラベル成形に用いられるラベルは、基材と接着層を備え、接着層は二軸延伸ブロー成形時のプリフォームの製品温度及び／又は金型温度で軟化して溶融し二軸延伸ブロー成形品の表面に接着する熱接着性材料からなる。【選択図】　図１
2004136486.tif 000002
【特許請求の範囲】
【請求項１】
プリフォームを延伸ブロー成形する二軸延伸ブロー成形におけるインモールドラベル成形に用いられるラベルであって、基材と接着層を備え、接着層は二軸延伸ブロー成形時のプリフォームの製品温度及び／又は金型温度で軟化して溶融し二軸延伸ブロー成形品の表面に接着する熱接着性材料からなることを特徴とするインモールドラベル成形用ラベル。
【請求項２】
接着層は１３０℃以下の温度で軟化して溶融し延伸ブロー成形品の表面に接着する熱接着性材料からなることを特徴とする請求項１に記載のインモールドラベル成形用ラベル。
【請求項３】
接着層は９０〜７０℃の温度で軟化して溶融し延伸ブロー成形品の表面に接着する熱接着性材料からなることを特徴とする請求項１に記載のインモールドラベル成形用ラベル。
【請求項４】
熱接着性材料は、低密度ポリエチレン、中密度ポリエチレン、高密度ポリエチレン、線状低密度ポリエチレン、メタロセン触媒を使用して重合したエチレン−α・オレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなることを特徴とする請求項１乃至３の何れか一項に記載のインモールドラベル成形用ラベル。
【請求項５】
熱接着性材料は、ヒートシール層を有するポリエチレンテレフタレートフィルムまたはヒートシール層を有する延伸ポリプロピレンフィルムからなることを特徴とする請求項１乃至３の何れか一項に記載のインモールドラベル成形用ラベル。
【請求項６】
熱接着性材料はエチレン−酢酸ビニル共重合体を含むホットメルト接着剤からなることを特徴とする請求項１乃至３の何れか一項に記載のインモールドラベル成形用ラベル。
【請求項７】
熱接着性材料はエチレン−酢酸ビニル共重合体を含むヒートシール剤からなることを特徴とする請求項１乃至３の何れか一項に記載のインモールドラベル成形用ラベル。
【請求項８】
バリア層を備えることを特徴とする請求項１乃至７の何れか一項に記載のインモールドラベル成形用ラベル。
【請求項９】
延伸ブロー成形品を構成する樹脂と同質のプラスチックフィルムを含む基材を備えることを特徴とする請求項１乃至８の何れか一項に記載のインモールドラベル成形用ラベル。
【請求項１０】
印刷基材層を有することを特徴とする請求項１乃至９の何れか一項に記載のインモールドラベル成形用ラベル。
【請求項１１】
紫外線吸収層を有することを特徴とする請求項１乃至１０の何れか一項に記載のインモールドラベル成形用ラベル。
【請求項１２】
二軸延伸ブローインモールドラベル成形品の成形品本体から剥離可能に構成されていることを特徴とする請求項１乃至１１の何れか一項に記載のインモールドラベル成形用ラベル。
【請求項１３】
基材は透明樹脂層からなることを特徴とする請求項１乃至３の何れか一項に記載のインモールドラベル成形用ラベル。
【請求項１４】
プリフォームを二軸延伸ブロー成形してなる二軸延伸ブロー成形品であって、その胴部に、基材と接着層を備え、接着層は二軸延伸ブロー成形時のプリフォームの製品温度及び／又は金型温度で軟化して溶融し延伸ブロー成形品の表面に接着する熱接着性材料からなる請求項１乃至１３に記載のインモールドラベル成形用ラベルが、その、二軸延伸ブロー成形時のプリフォームの製品温度及び／又は金型温度で軟化して溶融した接着層が二軸延伸ブロー成形品の表面に接着することにより、接合されていることを特徴とするインモールドラベル二軸延伸ブロー成形品。
【請求項１５】
基材と接着層を備え、接着層は二軸延伸ブロー成形時のプリフォームの製品温度及び／又は金型温度で軟化して溶融し延伸ブロー成形品の表面に接着する熱接着性材料からなるインモールドラベル成形用ラベルを用い、このラベルをブロー成形用金型内に取付け、延伸に適した温度に加熱したプリフォームを、ブロー成形用金型内で膨張させ、前記ラベルを装着した金型壁面に密着させて二軸延伸ブロー成形し、それと同時に前記成形したプリフォームに、前記ブロー成形用金型に取り付けたラベルの二軸延伸ブロー成形時のプリフォームの製品温度及び／又は金型温度で軟化して溶融した接着層を密着させるインモールドラベル二軸延伸ブロー成形品の製造方法において、プリフォームの二軸延伸ブロー成形に先立って、プリフォームの射出成形後いったん室温近くまで冷却後に均等に延伸に適する温度に加熱すると共にプリフォームに残存する歪みを除去することを特徴とするインモールドラベル二軸延伸ブロー成形品の製造方法。
【請求項１６】
プリフォームの二軸延伸ブロー成形に先立って、ブロー成形用金型の温度を１３０℃以下に調節してラベルの接着層を加熱溶融させ、溶融した接着層にプリフォームを密着させながら二軸延伸成形することを特徴とする請求項１５に記載のインモールドラベル二軸延伸ブロー成形品の製造方法。
【請求項１７】
プリフォームの二軸延伸ブロー成形に先立って、ブロー成形用金型の温度を９０〜７０℃以下に調節してラベルの接着層を加熱溶融させ、溶融した接着層にプリフォームを密着させながら二軸延伸成形することを特徴とする請求項１５に記載のインモールドラベル二軸延伸ブロー成形品の製造方法。
【発明の詳細な説明】
【０００１】
【発明の属する技術分野】
本発明はインモールドラベル成形用ラベル並びにインモールドラベル二軸延伸ブロー成形品及びその製造方法に関する。
【０００２】
【従来の技術】
ポリエチレン、ポリプロピレン、ポリ塩化ビニル、ポリエチレンテレフタレート、ポリアミド、ポリスチレンなどの二軸延伸ブロー成形品は、強靱性、寸法及び強度の安定性を有するという長所を有し、包装容器として広い分野で活用されている。就中、ポリエチレンテレフタレートを代表とする飽和ポリエステル樹脂（ＰＥＴ）からなる二軸延伸ブロー成形品、特にブロー成形ボトルは、透明性、表面光沢、耐薬品性、耐内圧性において優れており、一般に包装容器として有利な特性が揃っている。このため、食品を始めとして洗剤など、広い分野で多量に使用されている。
【０００３】
従来より、二軸延伸成形品に関して、ブロー金型内にラベルを取付け、ブロー金型内に挿入されたプリフォームを二軸延伸ブローして所定の形状の二軸延伸ブロー成形品となるように成形する際に、二軸延伸ブロー成形品の表面にラベルの貼り付け動作を同時に行う、所謂インモールドラベル成形が行われている（例えば特許文献１参照）。
【０００４】
【特許文献１】
特公平５−７２６６号公報
【０００５】
【発明が解決しようとする課題】
しかしながら、インモールドラベル成形時にプリフォームをブロー成形するときラベルの接着層がブロー成形途中のプリフォームの表面との摩擦によりラベルが移動され、ラベルを所定の位置に的確にラベリングすることができない場合がある。
【０００６】
本発明の目的は、二軸延伸ブロー成形時の温度でラベルが延伸ブロー成形品の表面に強固に接着し延伸ブロー成形中に或いはブロー成形後にラベルの剥離やラベルのずれがおきることのない、決められたラベルの配置で的確にラベリングすることを可能にするインモールドラベル成形用ラベル並びにインモールドラベル二軸延伸ブロー成形品及びその製造方法を提供することである。
【０００７】
【課題を解決するための手段】
請求項１に記載の発明は、インモールドラベル成形用ラベルに関する課題を解決するもので、プリフォームを延伸ブロー成形する二軸延伸ブロー成形におけるインモールドラベル成形に用いられるラベルであって、基材と接着層を備え、接着層は二軸延伸ブロー成形時のプリフォームの製品温度及び／又は金型温度で軟化して溶融し二軸延伸ブロー成形品の表面に接着する熱接着性材料からなることを特徴とするインモールドラベル成形用ラベルを要旨とする。
【０００８】
本発明のインモールドラベルは、その接着層が二軸延伸ブロー成形時のプリフォームの製品温度及び／又は金型温度で軟化して溶融し二軸延伸ブロー成形品の表面に接着する熱接着性材料からなるものであるから、ブロー成形の過程では軟化して溶融した熱接着性材料はブロー成形樹脂の延伸を妨げず二軸延伸ブロー成形品に強固に接着するもので成形品に対するラベルの配置を的確にするものである。
【０００９】
本発明において、ラベルの接着層には、１３０℃以下の温度で軟化して溶融し延伸ブロー成形品の表面に接着する熱接着性材料を用いることができる。１３０℃を越えると、例えば基材として用いたポリエチレンテレフタレート層もしくはポリエチレンテレフタレートからなる延伸ブロー成形品が白化してしまうので望ましくない。
【００１０】
本発明において、ラベルの接着層には、９０〜７０℃の温度で軟化して溶融し延伸ブロー成形品の表面に接着する熱接着性材料を用いるのが好ましい。ポリエチレンテレフタレート樹脂の二軸延伸成形においては、９０〜７０℃のブロー金型内でラベルが加熱され、前記金型内でブロー成形され、ブロー成形後に延伸温度よりも低い温度で熱処理が行われ寸法や強度の安定化がはかられる。９０〜７０℃の温度で軟化して溶融し延伸ブロー成形品の表面に接着する熱接着性材料からなる接着層は、ポリエチレンテレフタレート樹脂製のインモールドラベル成形に好適である。
【００１１】
本発明において、熱接着性材料として、（ａ）低密度ポリエチレン、中密度ポリエチレン、高密度ポリエチレン、線状低密度ポリエチレン、メタロセン触媒を使用して重合したエチレン−α・オレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなるもの、（ｂ）ヒートシール層を有する、ポリエチレン、ポリプロピレン、ポリエチレンテレフタレート等の未延伸または延伸プラスチックフィルム、（ｃ）エチレン−酢酸ビニル共重合体を含むホットメルト接着剤層、或いは（ｄ）エチレン−酢酸ビニル共重合体を含むヒートシール剤層などを適用することができる。
【００１２】
本発明において、基材としてバリア層を含む積層体からなるものを用いることができる。このバリア層は、（ａ）アルミニウム箔、（ｂ）金属または金属酸化物の蒸着層を被着した、ポリエチレン、ポリプロピレン、ポリエチレンテレフタレート等のプラスチックフィルム、例えば、酸化珪素蒸着プラスチックフィルム、酸化アルミニウム蒸着プラスチックフィルム、アルミニウム蒸着プラスチックフィルム、（ｃ）その他、ポリアクリロニトリル系樹脂、エチレン−酢酸ビニル共重合体鹸化物、ポリ塩化ビニリデンフィルム、ポリ塩化ビニリデンコート二軸延伸プラスチックフィルムなどがあげられ、所望の性能に応じて適宜選択使用される。
【００１３】
バリア層を含むインモールドラベル成形用ラベルを用いることにより、ポリエステル樹脂容器の酸素や炭酸ガスなどのガスに対するバリア性の不足を補い、酸素の影響を受けやすい内容物、例えば果汁、清酒、ワイン、マヨネーズ、ケチャップなどの包装に、或いは炭酸飲料やビールなどの容器として適したポリエステル樹脂容器を提供することができる。その場合において酸化珪素蒸着プラスチックフィルム、酸化アルミニウム蒸着プラスチックフィルム、ポリアクリロ二トリル系樹脂、エチレン酢酸ビニル共重合体鹸化物、ポリ塩化ビニリデンフィルム、ポリ塩化ビニリデンコート二軸延伸プラスチックフィルム等からなるバリア層を含むインモールドラベル成形用ラベルを用いることにより容器の透明性を損なうことなくバリア性を持ったポリエステル樹脂容器を提供することができる。
【００１４】
本発明において、基材が延伸ブロー成形品を構成する樹脂と同質のプラスチックフィルムからなるものを用いることができる。例えば、成形品本体がポリエチレンテレフタレートからなる場合、バリア層として酸化珪素蒸着ポリエチレンテレフタレートフィルムを用い、バリア層に積層する印刷基材層もポリエチレンテレフタレートで構成することができる。
【００１５】
延伸ブロー成形品を構成する樹脂と同質のプラスチックフィルムを含む基材をを備えるインモールドラベル成形用ラベルを用いることにより、二軸延伸ブロー成形品の材質とラベルの材質の違いによる収縮差に起因するラベルのはがれ等を防止することができる。
【００１６】
また、基材は印刷基材層を有し、印刷基材層に印刷層を形成することができるように構成することができる。これにより容器に美麗な印刷を施すことができる。尚、用途・目的に応じて印刷基材層を省略することができる。
【００１７】
また、本発明において、基材に紫外線吸収層を含ませることができる。この紫外線吸収層は、例えばサリチル酸エステル、ベンゾフェノン、ベンゾトリアゾール、アクリロ二トリル系の紫外線吸収剤を含む印刷層により形成することができる。
【００１８】
また、基材が紫外線吸収層を含むインモールドラベル成形用ラベルを用いることによりビタミン含有食品（オレンジジュース）等の紫外線による劣化を起こす内容物の包装容器を形成することができる。
【００１９】
また、本発明のインモールドラベル成形用ラベルは、その用途をポリエチレンテレフタレートのインモールドラベル二軸延伸ブロー成形品の製造に限ることなく、ポリエチレン、ポリプロピレン、ポリ塩化ビニル、ポリアミド、ポリスチレンなどのインモールドラベル二軸延伸ブロー成形品の製造にも有効に活用し得るものである。
【００２０】
また、本発明のラベルは、ラベルの接着層にシリコーン、マイクロクリスタリンワックス、炭酸カルシウム等の無機充填剤を添加して弱接着性層とすることにより二軸延伸ブロー成形品本体から剥離可能にした易剥離性ラベルに構成することができる。これにより特にポリエステル樹脂容器の場合、容器の廃棄時にラベルを容器本体から剥離した後容器本体をリサイクルすることができる。
【００２１】
本発明のインモールドラベル成形用ラベルは、基材は透明樹脂層で構成することにより、成形品自体の透明製を損なったり減じたりすることなくインモールドラベル成形を行うことができる。
【００２２】
請求項１４は、インモールドラベル二軸延伸ブロー成形品に関する課題を解決するもので、プリフォームを二軸延伸ブロー成形してなる二軸延伸ブロー成形品であって、その胴部に、基材と接着層を備え、接着層は二軸延伸ブロー成形時のプリフォームの製品温度及び／又は金型温度で軟化して溶融し延伸ブロー成形品の表面に接着する熱接着性材料からなる請求項１乃至１３に記載のインモールドラベル成形用ラベルが、その、二軸延伸ブロー成形時のプリフォームの製品温度及び／又は金型温度で軟化して溶融した接着層が二軸延伸ブロー成形品の表面に接着することにより、接合されていることを特徴とするインモールドラベル二軸延伸ブロー成形品を要旨とする。
【００２３】
本発明のインモールドラベル成形品は、容器の胴部に、透明樹脂からなる基材と接着層を備え、接着層は二軸延伸ブロー成形時のプリフォームの製品温度及び／又は金型温度で軟化して溶融し延伸ブロー成形品の表面に接着する熱接着性材料からなるインモールドラベル成形用ラベルが、その、二軸延伸ブロー成形時のプリフォームの製品温度及び／又は金型温度で軟化して溶融した接着層が二軸延伸ブロー成形品の表面に接着することにより、接合されてなるもので、成形品に対するラベルの配置が的確なものであり、ラベル容器本体から剥離したり容器本体に対してずれたりしないものである。
【００２４】
請求項１５は、インモールドラベル二軸延伸ブロー成形品の製造方法に関する課題を解決するもので、透明樹脂層からなる基材と接着層を備え、接着層は二軸延伸ブロー成形時のプリフォームの製品温度及び／又は金型温度で軟化して溶融し延伸ブロー成形品の表面に接着する熱接着性材料からなるインモールドラベル成形用ラベルを用い、このラベルをブロー成形用金型内に取付け、延伸に適した温度に加熱したプリフォームを、ブロー成形用金型内で膨張させ、前記ラベルを装着した金型壁面に密着させて二軸延伸ブロー成形し、それと同時に前記成形したプリフォームに、前記ブロー成形用金型に取り付けたラベルの二軸延伸ブロー成形時のプリフォームの製品温度及び／又は金型温度で軟化して溶融した接着層を密着させるインモールドラベル二軸延伸ブロー成形品の製造方法において、プリフォームの二軸延伸ブロー成形に先立って、プリフォームの射出成形後いったん室温近くまで冷却後に均等に延伸に適する温度に加熱すると共にプリフォームに残存する歪みを除去することを特徴とするインモールドラベル二軸延伸ブロー成形品の製造方法を要旨とする。
【００２５】
本発明において、プリフォームの二軸延伸ブロー成形に先立って、ブロー成形用金型の温度を１３０℃以下に調節してラベルの接着層を加熱溶融させ、溶融した接着層にプリフォームを密着させながら二軸延伸成形することにより、成形品に対するラベルの配置が的確なものであり、ラベル容器本体から剥離したり容器本体に対してずれたりしないインモールドラベル成形品を造ることができる。
【００２６】
また、本発明の製造方法において、プリフォームの二軸延伸ブロー成形に先立って、ブロー成形用金型の温度を９０〜７０℃以下に調節してラベルの接着層を加熱溶融させ、溶融した接着層にプリフォームを密着させながら二軸延伸成形することにより、９０〜７０℃のブロー金型内でラベルを加熱し、前記金型内でポリエチレンテレフタレート樹脂のブロー成形を行い、ブロー成形後に延伸温度よりも低い温度で熱処理を行って寸法や強度の安定化をはかってポリエチレンテレフタレート樹脂製インモールドラベル成形品を得ることができる。
【００２７】
本発明のインモールドラベル二軸延伸ブロー成形品の製造方法は、ポリエチレンテレフタレート、ポリプロピレン、ポリ塩化ビニル、ポリアミド、ポリスチレンなどからなるインモールドラベル二軸延伸ブロー成形品の製造に有効に活用し得るものである。
【００２８】
【発明の実施の形態】
図１は、本発明のインモールドラベル成形用ラベルの基本的な構成を示す略断面図である。
【００２９】
インモールドラベル成形用ラベル１は基材２と接着層３からなり、接着層３は１３０℃以下で軟化して溶融し延伸部成形品の表面に接着する熱接着性材料からなるものである。
【００３０】
ここにおいて、熱接着性材料として、（ａ）低密度ポリエチレン、中密度ポリエチレン、高密度ポリエチレン、線状低密度ポリエチレン、メタロセン触媒を使用して重合したエチレン−α・オレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなるもの、（ｂ）ヒートシール層を有する、ポリエチレン、ポリプロピレン、ポリエチレンテレフタレート等の未延伸または延伸プラスチックフィルム、（ｃ）エチレン−酢酸ビニル共重合体を含むホットメルト接着剤層、或いは（ｄ）エチレン−酢酸ビニル共重合体を含むヒートシール剤層などを適用することができる。
【００３１】
基材２は、バリア層、紫外線防止層、印刷基材層などを含むもので、これに関しては以下に述べる本発明の実施の形態の説明の中で説明する。
【００３２】
図２は、基材２がバリア層４及び印刷基材層５からなる本発明の第１の実施の形態を示すもので、印刷基材層５には印刷模様層６が設けられている。
【００３３】
バリア層４及び印刷基材層５の各層は、それぞれ独立して製膜し、接着剤を介してドライラミネートするか、または、その一部または全部の層を共押出することにより形成することができる。尚、印刷基材層５は、用途・目的に応じて省略することができる。
【００３４】
バリア層４は、（ａ）アルミニウム箔、（ｂ）金属または金属酸化物の蒸着層を被着した、ポリエチレン、ポリプロピレン、ポリエチレンテレフタレート等の未延伸または延伸プラスチックフィルム、例えば、酸化珪素蒸着延伸ポリエチレンテレフタレートフィルム、酸化アルミニウム蒸着延伸ポリエチレンテレフタレート、アルミニウム蒸着延伸ポリエチレンテレフタレートフィルム、（ｃ）その他、ポリアクリロ二トリル系樹脂、エチレン酢酸ビニル共重合体鹸化物、ポリ塩化ビニリデンフィルム、ポリ塩化ビニリデンコート二軸延伸プラスチックフィルム等からなるものである。前記したバリア性材料の中から、選択して所望の性能を備えるバリア層を形成することができる。
【００３５】
また印刷基材層５として用いるフィルムは一般に使用され可能なものであれば特に限定されず、例えば、ポリエチレンテレフタレート、ポリプロピレンフィルム、ナイロンフィルムなどの未延伸または延伸フィルム等を適用することができ。
【００３６】
バリア層４を含むインモールドラベル成形用ラベルを用いることにより、ポリエステル樹脂容器の酸素や炭酸ガスなどのガスに対するバリア性の不足を補い、酸素の影響を受けやすい内容物、例えば果汁、清酒、ワイン、マヨネーズ、ケチャップなどの包装に、或いは炭酸飲料やビールなどの容器として適したポリエステル樹脂容器を提供することができる。
【００３７】
その場合において、酸化珪素蒸着プラスチックフィルム、酸化アルミニウム蒸着プラスチックフィルム、ポリアクリロ二トリル系樹脂、エチレン酢酸ビニル共重合体鹸化物、ポリ塩化ビニリデンフィルム、ポリ塩化ビニリデンコート二軸延伸プラスチックフィルム等からなるバリア層を含むインモールドラベル成形用ラベルを用いることにより容器の透明性を損なうことなくバリア性を持ったポリエステル樹脂容器を提供することができる。
【００３８】
本発明において、基材２として二軸延伸ブロー成形すべき樹脂と同質のプラスチックフィルムからなるものを用いることができる。例えば、成形品本体がポリエチレンテレフタレートからなる場合、バリア層として酸化珪素蒸着ポリエチレンテレフタレートフィルムを用い、バリア層に積層する印刷基材層もポリエチレンテレフタレートで構成することができる。
【００３９】
基材２が二軸延伸ブロー成形すべき樹脂と同質のプラスチックフィルムからなるインモールドラベル成形用ラベルを用いることにより、二軸延伸ブロー成形品の材質とラベルの材質の違いによる収縮差に起因するラベルのはがれ等を防止することができる。
【００４０】
図３は基材２が紫外線防止層７及び印刷基材層５からなる本発明の第２の実施の形態を示す。
【００４１】
紫外線吸収層７は、例えばポリエチレン、ポリプロピレン、ポリエチレンテレフタレート、ナイロンフィルムなどの未延伸または延伸プラスチックフィルムにポリサリチル酸エステル、ベンゾフェノン、ベンゾトリアゾール、アクリロ二トリル系の紫外線吸収剤を含む印刷層を設けたものを用いることができる。
【００４２】
紫外線吸収層７を含むインモールドラベル成形用ラベルを用いることにより、ビタミンＣ含有食品（オレンジジュース）等の紫外線による劣化を起こす内容物の包装容器を形成することができる。
【００４３】
図４は、基材２がバリア層４、紫外線防止層７及び印刷基材層５からなる本発明の第３の実施の形態を示す。
【００４４】
この実施の形態はバリア性と紫外線防止機能を備えたインモールドラベル成形用ラベルを提供するものである。
【００４５】
図５は、本発明の第４の実施の形態を示す。基材２がバリア層４、印刷基材層５からなり、更に表面保護層８を備えるものである。表面保護層８としてポリエチレン、ポリプロピレン、ポリエチレンテレフタレートなどのフィルムを用いることができる。
【００４６】
また、本発明のラベルは、ラベルの接着層にシリコーン、マイクロクリスタリンワックス、炭酸カルシウム等の無機充填剤を添加して弱接着性層とすることにより二軸延伸ブロー成形品本体から剥離可能にした易剥離性ラベルに構成することができる。この実施の形態のラベルは容器本体にから剥離可能であるので、特にポリエステル樹脂容器の場合、容器の廃棄時にラベルを容器本体から剥離した後容器本体をリサイクルすることができる。
【００４７】
次に本発明のインモールドラベル成形用ラベルの例をあげる。
【００４８】
１）　延伸ポリプロピレンフィルム（印刷基材層）（３０μｍ）／ポリエチレンテレフタレート（１２μｍ）／酸化珪素蒸着延伸ポリエチレンテレフタレートフィルム（バリア層）（１２μｍ）／エチレン−酢酸ビニル共重合体を含むヒートシール層を有する延伸ポリプロピレンフィルム（接着層）（３０μｍ）、
２）　ポリエチレンテレフタレートフィルム（１２μｍ）／酸化珪素蒸着ポリエチレンテレフタレートフィルム（１２μｍ）／エチレン−酢酸ビニル共重合体を含むヒートシール剤層（接着層）（５０μｍ）
３）　延伸ポリプロピレンフィルム（印刷基材層（２５μｍ）／アルミニウム箔（バリア層）（１５μｍ）／エチレン−酢酸ヒートシール層を含むヒートシール層を有する延伸ポリプロピレンフィルム（２５μｍ）
４）　延伸ポリプロピレンフィルム（印刷基材層）（２５μｍ）／酸化珪素蒸着ポリエチレンテレフタレートフィルム（１２μ）（バリア層）／エチレン−酢酸共重合体を含むヒートシール層を有する延伸ポリエチレンテレフタレートフィルム（接着層）（２５μｍ）
５）　延伸ポリプロピレンフィルム（２５μｍ）／ポリエチレンテレフタレートフィルム（印刷基材層）（１２μｍ）／酸化珪素蒸着ポリエチレンテレフタレートフィルム（バリア層）（１２μｍ）／エチレン−酢酸共重合体を含むヒートシール層を有する延伸ポリプロピレンフィルム（接着層）（２５μｍ）
６）　延伸ポリプロピレンフィルム（印刷基材層）（２５μｍ）／酸化珪素蒸着延伸ポリエチレンテレフタレートフィルム（バリア層）（１２μｍ）／エチレンメタクリル酸共重合体（接着層）（２５μｍ）、
７）　延伸ポリプロピレンフィルム（印刷基材層）（２５μｍ）／酸化珪素蒸着延伸ポリエチレンテレフタレートフィルム（バリア層）（１２μｍ）／エチレンアクリル酸共重合体（接着層）（２５μｍ）、
８）　延伸ポリプロピレンフィルム（印刷基材層）（２５μｍ）／酸化珪素蒸着延伸ポリエチレンテレフタレートフィルム（バリア層）（１２μｍ）／エチレン酢酸ビニル共重合体を含むホットメルト剤層（接着層）（５０μｍ）、
９）　延伸ポリプロピレンフィルム（６０μｍ）／エチレンメタクリル酸共重合体（接着層）（２５μｍ）、
１０）　延伸ポリプロピレンフィルム（６０μｍ）／エチレン酢酸ビニル共重合体を含むホットメルト剤層（接着剤層（２５μｍ）。
【００４９】
次に上記したインモールドラベル二軸延伸ブロー成形品の製造方法について図６乃至図９を用い、ポリエチレンテレフタレートからなる成形品にインモールドラベリングする例を上げて説明する。
【００５０】
先ず、ポリエチレンテレフタレート樹脂を射出成形してフランジ付きの有底プリフォームを形成する。そしてプリフォームの二軸延伸ブロー成形に先立って、プリフォームの射出成形後いったん室温近くまで冷却後に均等にポリエチレンテレフタレート樹脂の延伸に適する温度（９０℃）に加熱すると共にプリフォームに残存する歪みを除去する。しかる後プリフォーム１５を、図６に示すように、移送手段１１に固定された保持型１２に取り付けられた状態で、図７に示すようにブロー成形金型１３に案内し、図７、図８に示すように、ブロー成形用金型１３内で膨張させラベル１を装着した金型壁面に密着させて二軸延伸成形する。このとき、ラベル１の接着層は延伸工程におけるプリフォームの製品温度及び／又は熱処理工程の温度下で溶融し成形品の表面に熱接着される。尚図７において、１４はエアシリンダー（図示せず）によって上下動する伸長ロッドを示す。また、図８、図９において１６は完成したブロー成形品を示す。
【００５１】
ここにおいて、ラベル１として、図１を用いて先に説明したように透明樹脂層からなる基材と基材に積層された接着層からなり、接着層は、（ａ）低密度ポリエチレン、中密度ポリエチレン、高密度ポリエチレン、線状低密度ポリエチレン、メタロセン触媒を使用して重合したエチレン−α・オレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなるもの、（ｂ）ヒートシール層を有する、ポリエチレン、ポリプロピレン、ポリエチレンテレフタレート等の未延伸または延伸プラスチックフィルム、（ｃ）エチレン−酢酸ビニル共重合体を含むホットメルト接着剤層、或いは（ｄ）エチレン−酢酸ビニル共重合体を含むヒートシール剤層などを適用することができる。
【００５２】
二軸延伸ブロー成形過程において、ブローエアは高圧が好ましいが、１０〜２５ｋｇ／ｃｍ２で十分な接合性が得られ、また、ラベルで被覆される部分とラベルで被覆されない部分の間の境界は生じない。
【００５３】
二軸延伸ブロー成形に先立って、プリフォームの射出成形後いったん室温近くまで冷却後に均等にポリエステル樹脂の延伸に適する温度に加熱すると共にプリフォームに残存する歪みを除去することにより、歪みの少ない状態でブロー成形と容表面面へのラベルの接着を行うことができる。また、ブロー成形後にブロー成形用金型内で熱処理して歪みを除くことにより更に歪みが少なく且つ容器へのラベルの接合が完全なインモールドラベル二軸延伸ブロー成形品を得ることができる。
【００５４】
また、プリフォームの二軸延伸ブロー成形に先立って、ブロー成形用金型の温度を１３０℃以下に調節してラベルの熱接着性材料層を加熱溶融させ、溶融した熱接着性材料層にプリフォームに密着させながら二軸延伸成形することにより、プリフォームとラベルの間の接合を確実にすることができる。
【００５５】
本発明のインモールドラベル二軸延伸ブロー成形品の製造方法は、その用途をポリエチレンテレフタレートのインモールドラベル二軸延伸ブロー成形品の製造に限ることなく、ポリエチレン、ポリプロピレン、ポリ塩化ビニル、ポリアミド、ポリスチレンなどのインモールドラベル二軸延伸ブロー成形品の製造にも有効に活用し得るものである。
【００５６】
【実施例】
（実施例１）
図９に示すようなカップ状インモールドラベル成形容器を製造した。インモールド成形用ラベルの構成は延伸ポリプロピレンフィルム（印刷基材層）（３０μｍ）／ポリエチレンテレフタレート（１２μｍ）／酸化珪素蒸着延伸ポリエチレンテレフタレートフィルム（バリア層）（１２μｍ）／エチレン−酢酸ビニル共重合体を含むヒートシール層を有する延伸ポリプロピレンフィルム（接着層）（３０μｍ）とし、このラベルを１３０℃に加熱した図６に示すようなカップ状容器成形用のブロー金型内に置いて、接着層、即ち、エチレン−酢酸ビニル共重合体を含むヒートシール層を有する延伸ポリプロピレンフィルムのヒートシール層を溶融させた。
【００５７】
ポリエチレンテレフタレート樹脂を用い、図６に示すようなフランジ及びフランジの下に段部を有するプリフォームを射出成形した。そしてプリフォームの射出成形後いったん室温近くまで冷却後に均等にポリエステル樹脂の延伸に適する温度９０℃に加熱すると共にプリフォームに残存する歪みを除去した。
【００５８】
そしてこのプリフォームを、前記したブロー成形金型に案内し、ブロー成形用金型内で膨張させラベルを装着した金型壁面に密着させて二軸延伸成形すると共にラベルの接着層、エチレン−酢酸ビニル共重合体を含むヒートシール層を有する延伸ポリプロピレンフィルムの溶融した面をポリエチレンテレフタレートからなる成形品に密着させ前記接着層を成形品の表面に溶着してインモールドラベル成形品を得た。得られた成形品においてはラベルは強固に成形品の胴部の所定の位置に接着されており剥離は見られなかった。また、この成形品は透明なラベルを通して包装内容物を見ることができるものであり、また、酸化珪素蒸着延伸ポリエチレンテレフタレートフィルム（１２μｍ）による適度のバリア性を有し乳飲料容器として適したものであった。
【００５９】
（実施例２）
同様にしてポリエチレンテレフタレートフィルム（１２μｍ）／酸化珪素蒸着ポリエチレンテレフタレートフィルム（１２μｍ）／エチレン酢酸ビニル共重合体を含むヒートシール剤層（接着層）（５０μｍ）の層構成のラベルを用い、その他は実施例１と同様にしてインモールドラベル成形品を得た。得られた成形品においてはラベルは強固に成形品の胴部の所定の位置に接着されており剥離は見られなかった。また、この成形品は透明なラベルを通して包装内容物を見ることができるものであり、また、酸化珪素蒸着ポリエチレンテレフタレートフィルム（１２μｍ）による適度のバリア性を有し飲料容器として適したものであった。
【００６０】
【発明の効果】
以上詳細に説明したように本発明のインモールドラベル成形用ラベルは、プリフォームを延伸ブロー成形する二軸延伸ブロー成形におけるインモールドラベル成形に用いられるラベルであって、基材と接着層を備え、接着層は二軸延伸ブロー成形時のプリフォームの製品温度及び／又は金型温度で軟化して溶融し二軸延伸ブロー成形品の表面に接着する熱接着性材料からなることを特徴とするもので、特に９０℃以下で二軸延伸ブロー成形を行うポリエチレンテレフタレートのインモールドラベル二軸延伸ブロー成形品の製造に有効に活用することができるのみならず、その用途をポリエチレンテレフタレートのインモールドラベル二軸延伸ブロー成形品の製造に限ることなく、ポリエチレン、ポリプロピレン、ポリ塩化ビニル、ポリアミド、ポリスチレンなどのインモールドラベル二軸延伸ブロー成形品の製造にも有効に活用し得るものである。
【００６１】
また本発明のインモールドラベル二軸延伸ブロー成形品は、プリフォームを二軸延伸ブロー成形してなる二軸延伸ブロー成形品であって、その胴部に、基材と接着層を備え、接着層は二軸延伸ブロー成形時のプリフォームの製品温度及び／又は金型温度で軟化して溶融し延伸ブロー成形品の表面に接着する熱接着性材料からなるインモールドラベル成形用ラベルが、その、二軸延伸ブロー成形時のプリフォームの製品温度及び／又は金型温度で軟化して溶融した接着層が二軸延伸ブロー成形品の表面に接着することにより、接合されていることを特徴とするもので、成形時に容器本体に対してずれたり成形後に容器本体から剥離したりすることのないという利点を有する。
【００６２】
また、本発明のインモールドラベル二軸延伸ブロー成形品の製造方法は、基材と接着層を備え、接着層は二軸延伸ブロー成形時のプリフォームの製品温度及び／又は金型温度で軟化して溶融し延伸ブロー成形品の表面に接着する熱接着性材料からなるインモールドラベル成形用ラベルを用い、このラベルをブロー成形用金型内に取付け、延伸に適した温度に加熱したプリフォームを、ブロー成形用金型内で膨張させ、前記ラベルを装着した金型壁面に密着させて二軸延伸ブロー成形し、それと同時に前記成形したプリフォームに、前記ブロー成形用金型に取り付けたラベルの二軸延伸ブロー成形時のプリフォームの製品温度及び／又は金型温度で軟化して溶融した接着層を密着させるインモールドラベル二軸延伸ブロー成形品の製造方法において、プリフォームの二軸延伸ブロー成形に先立って、プリフォームの射出成形後いったん室温近くまで冷却後に均等に延伸に適する温度に加熱すると共にプリフォームに残存する歪みを除去することを特徴とするので、ブロー成形の前にプリフォームに残存する歪みを除去した後に、プリフォームをブロー成形用金型内で膨張させラベルを装着した金型壁面に密着させて二軸延伸成形するので、歪みのない状態でインモールドラベリングを行いプリフォームとラベルの間の接合を完全に行うことができる。
【００６３】
また、本発明の製造方法において、プリフォームの二軸延伸ブロー成形に先立って、ブロー成形用金型の温度を１３０℃以下に調節してラベルの接着層を加熱溶融させ、溶融した接着層にプリフォームに密着させながら二軸延伸成形することにより、プリフォームとラベルの間の接合を確実にすることができる。
【００６４】
本発明のインモールドラベル二軸延伸ブロー成形品の製造方法は、ポリエチレンテレフタレート、ポリプロピレン、ポリ塩化ビニル、ポリアミド、ポリスチレンなどのインモールドラベル二軸延伸ブロー成形品の製造に有効に活用し得るものである。
【図面の簡単な説明】
【図１】本発明のインモールドラベル成形用ラベルの基本的な構成を示す略断面図である。
【図２】本発明のラベルの第１の実施の形態を示す略断面図である。
【図３】本発明のラベルの第２の実施の形態を示す略断面図である。
【図４】本発明のラベルの第３の実施の形態を示す略断面図である。
【図５】本発明のラベルの第４の実施の形態を示す略断面図である。
【図６】本発明のインモールドラベル二軸延伸ブロー成形品の製造方法において、ブロー成形金型にプリフォームを挿入する過程を示す略断面図である。
【図７】本発明のインモールドラベル二軸延伸ブロー成形品の製造方法において、プリフォームを伸長ロッドで伸長させる過程を示す略断面図である。
【図８】本発明のインモールドラベル二軸延伸ブロー成形品の製造方法において、延伸過程後の熱処理の過程を示す略断面図である。
【図９】本発明のインモールドラベル二軸延伸ブロー成形品の製造方法により得られた製品を示す略断面図てある。
【符号の説明】
１　　ラベル
２　　基材
３　　接着層
４　　バリア層
５　　印刷基材層
６　　印刷層
７　　紫外線防止層
８　　表面保護層
１１　移送手段
１２　保持型
１３　ブロー金型
１４　伸長ロッド
１５　プリフォーム
１６　ブロー成形品
【図１】
2004136486.tif 000003
【図２】
2004136486.tif 000004
【図３】
2004136486.tif 000005
【図４】
2004136486.tif 000006
【図５】
2004136486.tif 000007
【図６】
2004136486.tif 000008
【図７】
2004136486.tif 000009
【図８】
2004136486.tif 000010
【図９】
2004136486.tif 000011